(57)【要約】      （修正有）【課題】高い接合強度を達成しつつ、しかも接合部のボイドの少ない金属接合層を形成可能な接合用金属ペーストを提供すること。【解決手段】金属ナノ粒子として透過型電子顕微鏡写真で計測される平均一次粒子径が１０〜４０ｎｍのものを使用し、かつペースト中にレーザ回折型粒度分布系で計測される体積基準の累積５０％粒子径が１．０〜２．５μｍである金属粒子を併存させたペーストを使用することにより、高い精度で、かつボイドの低減された金属接合層により部材を接合できる。【選択図】図３
2020164926.tif 000002
【特許請求の範囲】
【請求項１】
透過型電子顕微鏡写真で計測される平均一次粒子径が１０〜４０ｎｍである金属ナノ粒子、および分散溶媒と、レーザー回折型粒度分布計で計測される体積基準の累積５０％粒子径（Ｄ５０粒子径）が１．０〜２．５μｍの金属粒子を含む、接合用金属ペースト。
【請求項２】
前記金属ナノ粒子の含有量が接合用金属ペーストの重量の５〜２０重量％である、請求項１に記載の接合用金属ペースト。
【請求項３】
前記金属粒子の含有量が接合用金属ペーストの重量の６５〜８５重量％である、請求項２に記載の接合用金属ペースト。
【請求項４】
金属成分の含有量が接合用金属ペースト重量の９０重量％以上である、請求項１〜３のいずれかに記載の接合用金属ペースト。
【請求項５】
金属成分が銀である、請求項１ないし４のいずれかに記載の接合用金属ペースト。
【請求項６】
請求項１〜５のいずれかに記載の接合用金属ペーストを少なくとも第１の部材に塗布する塗布工程；及び
前記第１の部材と第２の部材とを接触させ、焼成することにより接合する接合工程を含む、接合方法。
【請求項７】
前記接合工程は接合部に前記第１の部材又は第２の部材の自重以外の圧力をかけない状態で行う、請求項６に記載の接合方法。
【発明の詳細な説明】
【技術分野】
【０００１】
本発明は接合用金属ペースト及びそれを用いた接合方法に関する。   
【背景技術】
【０００２】
従来、部材を接合するための接合材料としては、はんだが使用されていた。しかし、はんだの融点は低いため、動作温度の高い炭化ケイ素や窒化ガリウム等のパワーデバイス素子に対して使用することは困難であった。そのため、現在では耐熱性の高い金属ナノ粒子を含む金属ペーストが接合材料として使用されている。   
【０００３】
例えば、特許文献１は、金属ナノ粒子と、親水性部を有するリン酸系分散剤と、極性溶媒とを含む金属ナノ粒子ペーストを開示している。また、特許文献２は、有機溶媒を含むワニス状樹脂組成物と、平均粒径が０．５〜２０μｍの金属フィラーと、平均粒径が１〜１００ｎｍの金属超微粒子とを含む導電性金属ペーストを開示している。また、特許文献３は、１μｍ以上の凝集粒子径を有する金属ナノ粒子粉末をペースト成分として含有した接合用金属ペーストを開示しており、この接合用金属ペーストを使用して２つの部材を接合すると、高い接合強度の接合体を得ることができる。
【先行技術文献】
【特許文献】
【０００４】
【特許文献１】特開２０１３−４３０９号公報
【特許文献２】国際公開第０２／３５５５４号パンフレット
【特許文献３】特許第６１５４１９４号公報
【発明の概要】
【発明が解決しようとする課題】
【０００５】
近年、接合用金属ペーストを使用した接合においては、接合体の接合強度に加えて、接合体における、金属ペーストから形成される金属接合層中のボイドの有無も重要であることが分かってきた。
【０００６】
接合強度が十分であっても、金属接合層中にボイドが存在すると、接合体全体としての導電性や熱伝導性、更にサイクル特性（冷熱サイクルをかけても前記導電性等の特性が悪化しない又は悪化しにくいこと）が不十分となりうる。
【０００７】
そこで、本発明においては高い接合強度を達成しつつ、しかもボイドの少ない金属接合層を形成可能な接合用金属ペーストを提供することを目的とする。
【課題を解決するための手段】
【０００８】
本発明者らが鋭意検討した結果、金属ナノ粒子として透過型電子顕微鏡写真で計測される平均一次粒子径が１０〜４０ｎｍのものを使用し、かつペースト中にレーザー回折型粒度分布計で計測される体積基準の累積５０％粒子径が１．０〜２．５μｍである金属粒子を併存させたペーストを使用することにより、高い強度で、かつボイドの低減された金属接合層により部材を接合できることを見出した。  
【０００９】
すなわち、本発明は以下を含む。
［１］透過型電子顕微鏡写真で計測される平均一次粒子径が１０〜４０ｎｍである金属ナノ粒子、および分散溶媒と、レーザー回折型粒度分布計で計測される体積基準の累積５０％粒子径（Ｄ５０粒子径）が１．０〜２．５μｍの金属粒子を含む、接合用金属ペースト。
［２］前記金属ナノ粒子の含有量が接合用金属ペーストの重量の５〜２０重量％である、［１］に記載の接合用金属ペースト。
［３］前記金属粒子の含有量が接合用金属ペーストの重量の６５〜８５重量％である、［２］に記載の接合用金属ペースト。
［４］金属成分の含有量が接合用金属ペースト重量の９０重量％以上である、［１］〜［３］のいずれかに記載の接合用金属ペースト。
［５］金属成分が銀である、［１］ないし［４］のいずれかに記載の接合用金属ペースト。
［６］［１］〜［５］のいずれかに記載の接合用金属ペーストを少なくとも第１の部材に塗布する塗布工程；及び前記第１の部材と第２の部材とを接触させ、焼成することにより接合する接合工程を含む、接合方法。
［７］前記接合工程は接合部に前記第１の部材又は第２の部材の自重以外の圧力をかけない状態で行う、［６］に記載の接合方法。
【発明の効果】
【００１０】
本発明によれば、高い接合強度を達成しつつ、しかもボイドの少ない金属接合層を形成可能な接合用金属ペーストを提供することができる。
【図面の簡単な説明】
【００１１】
【図１】実施例におけるシア強度の評価方法を説明する概略図である。
【図２】比較例１の銀ペーストを使用して得られた接合体のＳｉ素子−銀接合層−銅基板の接合部を、マイクロフォーカスX線透視装置で撮影した結果を示す（図は画像処理後のもの）。
【図３】実施例１の銀ペーストを使用して得られた接合体のＳｉ素子−銀接合層−銅基板の接合部を、マイクロフォーカスX線透視装置で撮影した結果を示す（図は画像処理後のもの）。
【図４】実施例２の銀ペーストを使用して得られた接合体のＳｉ素子−銀接合層−銅基板の接合部を、マイクロフォーカスX線透視装置で撮影した結果を示す（図は画像処理後のもの）。
【発明を実施するための形態】
【００１２】
＜接合用金属ペースト＞   
本発明は、金属ナノ粒子と分散溶媒とを含み、その金属ナノ粒子の平均一次粒子径は１０〜４０ｎｍであり、かつ接合体を形成する骨格として体積基準の累積５０％粒子径（Ｄ５０粒子径）が１．０〜２．５μｍである金属粒子を含む、接合用金属ペーストに関する。金属ナノ粒子と金属粒子が存在することにより、金属ペーストを部材に塗布すると、塗膜中には金属ナノ粒子と金属粒子の間の空隙に由来する空孔が形成される。この塗膜を乾燥及び焼成すると、前記空孔を通って金属ペーストの分散溶媒が蒸発できるため、金属接合層中の分散溶媒の残存率をより下げることができる。
【００１３】
特許文献３の金属ペーストでは、金属ナノ粒子の凝集体の間に空孔が形成され、ここから溶媒が蒸発することができたが、凝集体間の空孔は大きく、これが原因となって、金属接合層にボイドが形成されてしまう場合がある。本発明の場合は、空孔は金属ナノ粒子と金属粒子の間の空隙に由来するものであり小さく、金属接合層にはボイドが形成され難い。   
【００１４】
金属ナノ粒子の平均一次粒子径は、１０〜４０ｎｍであり、１２〜３５ｎｍであることがより好ましく、１４〜２５ｎｍであることが特に好ましい。このような微小サイズの金属ナノ粒子を使用することにより、部材の接合強度を向上しつつ、接合部のボイド形成を抑制することができる。なお、「平均一次粒子径」は透過型電子顕微鏡（ＴＥＭ）写真から算出することができる。
【００１５】
金属ナノ粒子の含有量は、金属ペーストの重量の好ましくは５〜２０重量％、より好ましくは１０〜２０重量％、特に好ましくは１２〜２０重量％である。このような含有量で金属ナノ粒子が存在することにより、部材の接合強度を向上しつつ、ボイドの少ない金属接合層を形成することができる。   
【００１６】
金属ナノ粒子は、その表面が有機化合物で被覆されていることが好ましい。金属ナノ粒子の表面に被膜が存在することにより、金属ペースト中で金属ナノ粒子が凝集することを防止できる。有機化合物の種類は特に限定されないが、炭素数が８以下の有機化合物であることが好ましい。炭素数が８以下の有機化合物は低温で除去することができるため、部材を低温で接合することが可能となる。   
【００１７】
炭素数が８以下の有機化合物としては、例えば、Ｃ１〜Ｃ８のカルボン酸、ジカルボン酸、不飽和脂肪酸等を挙げることができる。より具体的には、オクタン酸、ヘプタン酸、ヘキサン酸、ペンタン酸、ブタン酸、プロパン酸、シュウ酸、マロン酸、エチルマロン酸、コハク酸、メチルコハク酸、グルタル酸、アジピン酸、ピメリン酸、スベリン酸、ソルビン酸、マレイン酸等を挙げることができる。   
【００１８】
金属ナノ粒子の金属の種類は、部材の接合に使用可能なものであれば特に限定されない。貴金属及び卑金属のいずれも使用することができる。貴金属としては、例えば、銀、金、ルテニウム、ロジウム、パラジウム、イリジウム、白金等を挙げることができる。卑金属としては、例えば、銅、アルミニウム、鉄、ニッケル等を挙げることができる。１種の金属ナノ粒子を使用してもよいし、２種以上の金属ナノ粒子を使用してもよい。特に限定するものではないが、銀ナノ粒子を使用することが好ましい。   
【００１９】
本発明の接合用金属ペーストは、レーザー回折型粒度分布計で計測される体積基準の累積５０％粒子径（Ｄ５０粒子径）が１．０〜２．５μｍである金属粒子を含む。金属ペースト（の塗膜）の焼結時には、金属ナノ粒子が焼結して、金属粒子を連結するようにして、金属接合層が形成される。この際金属接合層にボイドが形成されにくくするためには、金属粒子のＤ５０粒子径は１．２〜２．３μｍであることが好ましく、１．４〜２．０μｍであることがより好ましい。
【００２０】
この金属粒子は、分散性向上などのため有機化合物で被覆されていてもよく、その際に、金属粒子を炭素数２０以下の有機化合物（有機化合物の炭素数は通常２以上である。）にて被覆するのが好ましい。そのような有機化合物の例としては、オレイン酸やステアリン酸が挙げられる。
【００２１】
金属粒子の含有量は、金属ペーストの重量の好ましくは６５〜８５重量％、より好ましくは６８〜８２重量％、特に好ましくは７０〜８０重量％である。このような含有量で金属粒子が存在することにより、部材の接合強度を向上しつつ、金属接合層におけるボイド形成を抑制することができる。   
【００２２】
金属粒子の金属の種類としては、金属ナノ粒子と同様のものを挙げることができる。特に限定するものではないが、金属粒子と金属ナノ粒子とは同じ種類の金属であることが好ましく、銀であることが特に好ましい。   
【００２３】
金属粒子は金属ナノ粒子よりも大きく比表面積が小さいため、金属ペーストの粘度は相対的に低くなる。そのため、本発明に係る接合用金属ペーストは流動性が高く、取扱いが容易である。また、金属ペーストの粘度が低いため、金属成分の含有量を増加させることもできる。
【００２４】
例えば、接合用金属ペーストに含まれる金属成分（基本的には金属ナノ粒子及び金属粒子）の合計の含有量を、金属ペーストの重量の好ましくは９０重量％以上、より好ましくは９１重量％以上、更に好ましくは９２重量％以上、特に好ましくは９３重量％以上とすることができる。金属成分の合計の含有量の上限は１００重量％未満の数値であれば特に限定されないが、例えば、９９重量％、９８重量％等とすることができる。このような含有量で金属成分を含んでいても金属ペーストは高い流動性を有するため、容易に取り扱うことができる。また、金属成分の含有量が増加することにより、接合体の接合強度を向上しつつ、金属接合層におけるボイド形成を抑制することができる。
【００２５】
本発明の接合用金属ペーストは、金属ナノ粒子及び金属粒子を分散溶媒と混合することにより調製することができる。 
【００２６】
本発明に係る接合用金属ペーストは金属成分を分散させるための分散溶媒を含む。分散溶媒の種類は特に限定されないが、例えば、水やアルコール等のプロトン性極性溶媒；アミド（例えばジメチルアセトアミド）、ニトリル（例えばアセトニトリル）、ケトン（例えばアセトン）、環状エーテル（例えばテトラヒドロフラン）等の非プロトン性極性溶媒等を挙げることができる。特に限定するものではないが、アルコール（例えば、Ｃ１〜１８アルコール等）を使用することが好ましく、より具体的には、ブタノール、ペンタノール、ヘキサノール、ヘプタノール、オクタノール、イソボルニルシクロヘキサノール、テルピネオール、オクタンジオール、デカノール、ノナノール、ウンデカノール等を使用することが好ましい。   
【００２７】
分散溶媒の含有量は、接合用金属ペーストの重量の好ましくは１〜１０重量％、より好ましくは２〜８重量％、特に好ましくは３〜７重量％である。金属粒子は上記の通り比表面積が小さいため、分散溶媒の含有量を少なくしても金属ペーストの流動性を維持することができる。また、分散溶媒の含有量を少なくすることにより、金属成分の含有量を相対的に増加させることができる。   
【００２８】
本発明に係る接合用金属ペーストは、金属成分を分散させるための分散剤を更に含んでいてもよい。分散剤の種類は特に限定されないが、例えば、リン酸系分散剤等を挙げることができる。   
【００２９】
リン酸系分散剤はリン酸基及び親水部を有するものであることが好ましい。例えば、リン酸エステル系分散剤、ポリオキシアルキレンアルキルエーテルリン酸系分散剤、ポリオキシアルキレンアルキルフェニルエーテルリン酸系分散剤等を挙げることができる。リン酸基は塩の形態であってもよい。親水性部としては、例えば、ポリアルキレングリコール（ポリエチレングリコール、ポリテトラエチレングリコール、ポリプロピレングリコール等）、ポリグリセリン等を挙げることができる。特に限定するものではないが、親水性部としてポリエチレングリコールを有していることが好ましい。   
【００３０】
また、以下の構造：   
【化１】
2020164926.tif 000003
（式中、   
ｘは６〜２０の整数（好ましくは６〜１４の整数）であり、   
ｙは０〜５の整数（好ましくは０〜２の整数）であり、   
ｚは０〜５の整数（好ましくは０〜２の整数）であり、   
ｘ＋ｙ＋ｚは６〜３０の整数（好ましくは６〜１８の整数）である）を有するリン酸系分散剤を挙げることもできる。   
【００３１】
分散剤の含有量は、接合用金属ペーストの重量の好ましくは０．０５〜０．８重量％、より好ましくは０．０８〜０．５重量％、特に好ましくは０．１〜０．４重量％である。
【００３２】
本発明に係る接合用金属ペーストは金属成分を高い比率で含みながら、粘度を低く維持することができる。例えば、金属ペーストの２５℃で１５．７ｓ−１にて測定した粘度は、１５〜１００Ｐａ・ｓ、好ましくは２５〜９０Ｐａ・ｓ、より好ましく３０〜８０Ｐａ・ｓである。   
【００３３】
＜接合方法及び接合体＞
本発明は、上記の接合用金属ペーストを少なくとも第１の部材に塗布する塗布工程；及び前記第１の部材と第２の部材とを接触させ、焼成することにより接合する接合工程；を含む接合方法、並びに前記接合方法で接合された接合体にも関する。この接合方法により形成された接合体は、接合強度が高く、しかも金属接合層におけるボイドが少ないため、導電性やサイクル特性などにも優れる。
【００３４】
接合する部材の種類は特に限定されず、金属材料、プラスチック材料、セラミック材料等を挙げることができる。金属材料としては、例えば、銅基板、金基板、アルミ基板等を挙げることができる。プラスチック材料としては、例えば、ポリイミド、ポリエチレン、ポリプロピレン、ポリエチレンテレフタレート、ポリカーボネート、ポリエチレンナフタレート等を挙げることができる。セラミック材料としては、例えば、ガラス、シリコン等を挙げることができる。また、部材として電子素子を挙げることもできる。特に、金属ペーストが耐熱性の金属成分を含む場合には、炭化ケイ素や窒化ガリウム等のパワーデバイス素子を部材として使用することができる。   
【００３５】
第１の部材及び第２の部材は同じ種類の部材であってもよいし、異なる種類の部材であってもよい。   
【００３６】
塗布工程において塗布する接合用金属ペーストの量は特に限定されず、接合する部材の大きさ、種類等に応じて適宜調節することができる。本発明の接合用金属ペーストによれば、大面積の部材の接合も可能である。具体的には、接合面の面積が３ｍｍ×３ｍｍ以上、好ましくは５ｍｍ×５ｍｍ以上、更に好ましくは８ｍｍ×８ｍｍ以上（通常は２０ｍｍ×２０ｍｍ以下）である部材の接合を実施しても、高い接合強度を達成しつつ、接合部のボイドの発生を低減できる。
【００３７】
接合工程では、第１の部材に塗布された金属ペーストと第２の部材とを接触させ、焼成することにより、第１の部材と第２の部材とを接合することができる。本発明に係る接合方法では、接合工程を無加圧条件で行うこともできる。なお、「無加圧条件」とは、接合部に第１の部材又は第２の部材の自重以外の圧力をかけない状態で接合を実施するという意味である。無加圧条件で部材を接合することにより、接合体の製造コストを大幅に削減することができる。   
【００３８】
接合工程における焼成条件は、適宜変更され得るが、例えば、大気圧下、Ｎ２雰囲気、真空中、又は還元雰囲気で２００〜３００℃、２２０〜２７０℃等の条件を挙げることができる。   
【実施例】
【００３９】
以下、実施例を用いて本発明をより詳細に説明するが、本発明の技術的範囲はこれに限定されるものではない。   
【００４０】
＜銀ナノ粒子の調製＞   
５Ｌの反応槽に水３４００ｇを入れ、この反応槽の下部に設けたノズルから３０００ｍＬ／分の流量で窒素を反応槽内の水中に６００秒間流して溶存酸素を除去した後、反応槽の上部から３０００ｍＬ／分の流量で窒素を反応槽中に供給して反応槽内を窒素雰囲気にするとともに、反応槽内に設けた撹拌羽根付き撹拌棒により撹拌しながら、反応槽内の水の温度が６０℃になるように調整した。この反応槽内の水に２８重量％のアンモニアを含むアンモニア水７ｇを添加した後、１分間撹拌して均一な溶液にした。この反応槽内の溶液に有機化合物として飽和脂肪酸であるヘキサン酸（和光純薬工業株式会社製）４５．５ｇ（銀に対するモル比は１．９８）を添加して４分間撹拌して溶解した後、還元剤として５０重量％のヒドラジン水和物（大塚化学株式会社製）２３．９ｇ（銀に対して４．８２当量）を添加して、還元剤溶液とした。
【００４１】
また、硝酸銀の結晶（和光純薬工業株式会社製）３３．８ｇを水１８０ｇに溶解した硝酸銀水溶液を銀塩水溶液として用意し、この銀塩水溶液の温度が６０℃になるように調整し、この銀塩水溶液に硝酸銅三水和物（和光純薬工業株式会社製）０．００００８ｇ（銀に対して銅換算で１ｐｐｍ）を添加した。なお、硝酸銅三水和物の添加は、ある程度高濃度の硝酸銅三水和物の水溶液を希釈した水溶液を狙いの銅の添加量になるように添加することによって行った。
【００４２】
次に、上記の銀塩水溶液を上記の還元剤溶液に一挙に添加して混合して、攪拌しながら還元反応を開始させた。この還元反応の開始から約１０秒で反応液であるスラリーの色の変化が終了し、攪拌しながら１０分間熟成させた後、攪拌を終了し、吸引濾過による固液分離を行い、得られた固形物を純水で洗浄し、４０℃で１２時間真空乾燥して、（ヘキサン酸で被覆された）銀ナノ粒子の乾燥粉末を得た。なお、この銀ナノ粒子中の銀の割合は、加熱によりヘキサン酸を除去した後の重量から、９７重量％であることが算出された。また、この銀ナノ粒子の平均一次粒子径を透過型電子顕微鏡（ＴＥＭ）により求めたところ、１７ｎｍであった。
【００４３】
＜銀粒子の準備＞
銀粒子として、Ｄ５０粒子径が１．５μｍの銀粒子であるＡＧ−３−６０（ＤＯＷＡハイテック社製造、ＤＯＷＡエレクトロニクス社販売）、及びＤ５０粒子径が０．８μｍの銀粒子であるＡＧ−２−１Ｃ（ＤＯＷＡハイテック社製造、ＤＯＷＡエレクトロニクス社販売）を用意した。
【００４４】
＜銀ペーストの調製＞
後記表１に記載の金属成分及び分散溶媒、並びにその他の成分を表１に記載の配合割合（重量％）で混練して、実施例１及び２並びに比較例１の銀ペーストを調製した。
【００４５】
＜評価用接合体の作製＞
上記で調製した実施例及び比較例の各銀ペーストを１０ｍｍ×１０ｍｍ（厚さ１ｍｍ）の銅基板にメタルマスク（開口部２．５ｍｍ×２．５ｍｍ、厚さ７０μｍ）で塗布した。銅基板上に塗布された各銀ペースト上に２ｍｍ×２ｍｍ（厚さ０．３ｍｍ）のＳｉ素子を搭載して、塗膜の厚さを３０μｍとした。これを室温から２５０℃まで３℃／分で昇温させ、２５０℃で６０分間、Ｎ２雰囲気で無加圧で焼成して銀接合層を形成し、試験片（接合体）を得た。
【００４６】
＜シア強度評価＞
ＳＥＲＩＥＳ４０００（ＤＡＧＥ社製）を用い、図１に示すようにして、上記で得られた試験片のシア強度を測定した。具体的には、試験片は、銅基板３と、その上に形成された銀接合層２と、その上に形成され銀接合層２により銅基板３と接合しているＳｉ素子１とからなる。このＳｉ素子１の側面から、シアツール４で５ｍｍ／ｍｉｎに設定して銅基板３の水平方向に力をかけ、破断したときの力をＳｉ素子の底面の面積で割って、試験片のシア強度を求めた。
【００４７】
なお、銅基板３から高さ５０μｍの位置に、シアツール４の下端が当たるようにして上記試験を行った。
【００４８】
＜ボイド評価＞   
各試験片のＳｉ素子−銀接合層−銅基板の接合部を、マイクロフォーカスＸ線透視装置（ＳＭＸ−１６ＬＴ、島津製作所製）で、撮影した。得られた画像を画像処理ソフト（商品名：ペイントショップ）で２値化した後、ボイド率を決定した。黒い部位はボイドなしと判断し、白い部位はボイドありと判断した。画像処理後の接合部の写真を図２（比較例１）、３（実施例１）及び４（実施例２）に示す。
【００４９】
Ｓｉ素子の接合面の面積を１００％とすると、実施例１及び２の銀ペーストを用いた場合の接合面積率は１００％であり（すなわちボイド率は０％）、比較例１の銀ペーストを用いた場合の接合面積率は９４．７％（すなわちボイド率は５．３％）であった。
【００５０】
以上の結果を下記表１にまとめる。
【表１】
2020164926.tif 000004
【符号の説明】
【００５１】
１  Ｓｉ素子
２  銀接合層
３  銅基板
４  シアツール
【図１】
2020164926.tif 000005
【図２】
2020164926.tif 000006
【図３】
2020164926.tif 000007
【図４】
2020164926.tif 000008